(57)【要約】【課題】従来に比べて発光装置の高い全光束が得られる銀又は銀合金めっき液を提供する。【解決手段】本発明のめっき液は、発光装置用リードフレーム又は基板のめっきに用いられる、銀又は銀合金めっき液であって、０．１ｇ／Ｌ以上１５ｇ／Ｌ以下のシアン化銀錯体と５０ｇ／Ｌ以上２５０ｇ／Ｌ以下の電気伝導塩を少なくとも含有し、ｐＨが８以上１３．５以下であり、析出効率が０．５％以上５０％以下であることを特徴とする。【選択図】なし【特許請求の範囲】
【請求項１】
発光装置用リードフレーム又は基板のめっきに用いられる、銀又は銀合金めっき液であって、
０．１ｇ／Ｌ以上１５ｇ／Ｌ以下のシアン化銀錯体と５０ｇ／Ｌ以上２５０ｇ／Ｌ以下の電気伝導塩を少なくとも含有し、ｐＨが８以上１３．５以下であり、析出効率が０．５％以上５０％以下であるめっき液。
【請求項２】
前記シアン化銀錯体として、シアン化銀、シアン化銀カリウム、シアン化銀ナトリウムから選ばれる少なくとも１種を含有する請求項１に記載のめっき液。
【請求項３】
前記電気伝導塩として、シアン塩、りん酸塩、硝酸塩、クエン酸塩、酒石酸塩から選ばれる少なくとも１種を含有する請求項１又は２に記載のめっき液。
【請求項４】
請求項１乃至３のいずれか一項に記載のめっき液でめっきされた光沢度１．０以上の銀又は銀合金めっき膜を表面に備える発光装置用リードフレーム又は基板。
［請求項５］
前記銀又は銀合金めっき膜は、波長４５０ｎｍ以上の光に対する反射率が９０％以上である請求項４に記載の発光装置用リードフレーム又は基板。
【請求項５】
請求項１乃至３のいずれか一項に記載のめっき液でめっきされた波長４５０ｎｍ以上の光に対する反射率が９０％以上の銀又は銀合金めっき膜を表面に備える発光装置用リードフレーム又は基板。
［請求項７］
請求項４乃至６のいずれか一項に記載の発光装置用リードフレーム又は基板と、前記リードフレーム又は基板に載置された発光素子と、を備える発光装置。
【請求項６】
基体の表面に、電気めっきで厚さ０．１μｍ以上１０μｍ以下の銀又は銀合金の下地膜を成膜したあと、請求項１乃至３のいずれか一項に記載のめっき液を用いて、液温として１５℃以上６０℃以下、陰極電流密度として０．５Ａ／ｄｍ２以上３０Ａ／ｄｍ２以下、めっき時間として３秒間以上３分間以下の条件で、電気めっきを行う工程を含む発光装置用リードフレーム又は基板の製造方法。
【請求項７】
前記下地膜の光沢度が１．０以上である請求項８に記載の発光装置用リードフレーム又は基板の製造方法。
【発明の詳細な説明】
【技術分野】
【０００１】
本発明は、発光装置用リードフレーム又は基板のめっきに用いられる銀又は銀合金めっき液、並びに、それを用いて製造される発光装置用リードフレーム又は基板、及びその製造方法、及びそれを備える発光装置に関するものである。
【背景技術】
【０００２】
発光ダイオード（ＬＥＤ）に代表される発光装置は、照明や各種ディスプレイ、液晶テレビや携帯電話のバックライトなどの光源として、広く利用されている。これらの機器への発光装置の実装信頼性向上のため、リードフレームや各種基板上には、多くの場合、銀めっきが施される。
【０００３】
従来、発光装置用のリードフレームや基板に対して銀めっきを施すときに使用される銀めっき液は、トランジスタやＩＣなど電子デバイス向けのリードフレーム用の銀めっき液が使用されているにすぎなかった。このような銀めっき液について、例えば特許文献１や特許文献２には、銀めっき膜を光沢化する光沢剤の製造方法が記載されている。また、例えば特許文献３及び特許文献４には、銀めっき膜のダイボンディング性やワイヤーボンディング性、生産性を向上するため、部分めっきできるように工夫された銀めっき液が記載されている。しかし、これらは、発光装置に求められる光反射特性について何ら検討されていないものである。
【０００４】
一方、発光装置の光取り出し効率の向上のため、例えば、特許文献５には銀めっき膜の結晶サイズを調整する技術、特許文献６には銀めっき膜の最上層に別の膜を形成する技術、特許文献７には銀合金めっきを利用する技術、が各々記載されているが、使用される銀めっき液は、何ら新規なものではなく、従来の銀めっき液にすぎない。
【０００５】
現在、発光装置のより高い光取り出し効率を実現するため、実装部材であるリードフレームや基板のリフレクターとしての性能向上が期待されている。しかしながら、従来の銀めっき液や銀めっき方法では、得られる銀めっき膜の反射率が向上することはあるものの、発光装置の実際の明るさの指標となる全光束が必ずしも向上しない、という欠点があった。
【先行技術文献】
【特許文献】
【０００６】
【特許文献１】米国特許第２８０７５７６号
【特許文献２】米国特許第３５８０８２１号
【特許文献３】米国特許第４２４７３７２号
【特許文献４】特開平０５−２２２５６９号公報
【特許文献５】特許第４３６７４５７号
【特許文献６】特開２０１１−２０４７９０号公報
【発明の概要】
【発明が解決しようとする課題】
【０００７】
そこで、本発明は、かかる事情に鑑みてなされたものであり、従来に比べて発光装置の高い全光束が得られる銀又は銀合金めっき液を提供することを課題とする。
【課題を解決するための手段】
【０００８】
上記問題点を解決するために、本発明のめっき液は、発光装置用リードフレーム又は基板のめっきに用いられる、銀又は銀合金めっき液であって、０．１ｇ／Ｌ以上１５ｇ／Ｌ以下のシアン化銀錯体と５０ｇ／Ｌ以上２５０ｇ／Ｌ以下の電気伝導塩を少なくとも含有し、ｐＨが８以上１３．５以下であり、析出効率が０．５％以上５０％以下であることを特徴とする。
【０００９】
また、本発明の発光装置用リードフレーム又は基板は、本発明のめっき液でめっきされた光沢度１．０以上の銀又は銀合金めっき膜を表面に備えること、若しくは本発明のめっき液でめっきされた波長４５０ｎｍ以上の光に対する反射率が９０％以上の銀又は銀合金めっき膜を表面に備えることを特徴とする。
【００１０】
また、本発明の発光装置は、本発明の発光装置用リードフレーム又は基板と、そのリードフレーム又は基板に載置された発光素子と、を備えることを特徴とする。
【００１１】
また、本発明の発光装置用リードフレーム又は基板の製造方法は、基体の表面に、電気めっきで厚さ０．１μｍ以上１０μｍ以下の銀又は銀合金の下地膜を成膜したあと、本発明のめっき液を用いて、液温として１５℃以上６０℃以下、陰極電流密度として０．５Ａ／ｄｍ２以上３０Ａ／ｄｍ２以下、めっき時間として３秒間以上３分間以下の条件で、電気めっきを行う工程を含むことを特徴とする。
【発明の効果】
【００１２】
本発明の銀又は銀合金めっき液は、発光装置用リードフレーム及び基板のめっきに適用することによって、発光装置の発光効率の向上及び発光装置間の発光特性の品質安定化を得ることができる。これにより、例えばＬＥＤ電球や液晶テレビ用バックライト内の発光装置の搭載数を削減でき、省エネルギ−化とともに製造コストの削減が可能となる。また、発光装置間の発光特性のばらつきが抑えられ、製造歩留まりの向上が可能である。
【発明を実施するための形態】
【００１３】
＜実施の形態１＞
以下に、発明の実施の形態について説明する。但し、以下に説明する銀又は銀合金めっき液、発光装置用リードフレーム又は基板、及びその製造方法、及びそれを備える発光装置は、本発明の技術思想を具体化するためのものであって、特定的な記載がない限り、本発明を以下のものに限定しない。
【００１４】
本実施の形態において、発光装置用リードフレームとは、少なくとも発光素子が載置されるリードフレームのことをいい、好ましくは正極と負極になる対を含むリードフレームのことをいう。また、発光装置用基板とは、少なくとも発光素子が載置される基板のことをいう。この基板は、配線や回路が形成された、樹脂（繊維強化樹脂を含む）などのプリント基板、セラミック基板、フレキシブル基板などが挙げられる。
【００１５】
発光装置は、例えば、発光素子を、リードフレームや基板に、銀ペーストや樹脂などの接着剤でダイボンディングし、更に金線などでワイヤーボンディングし、樹脂などの封止部材で封止することにより、製造されることが多い。また、発光装置は、例えばＬＥＤ電球や液晶テレビ用バックライトなどに搭載される際に、はんだリフローなどで実装される。
【００１６】
なお、発光素子は、蛍光体を効率良く励起可能な短波長光を発光できる観点において、窒化物半導体（ＩｎｘＡｌｙＧａ１−ｘ−ｙＮ、０≦ｘ、０≦ｙ、ｘ＋ｙ≦１）の素子が好ましいが、ガリウム砒素系半導体やガリウム燐系半導体の素子でもよい。発光素子の発光波長は、特に限定されないが、蛍光体の発光との混色関係や発光効率などの観点から、例えば４００ｎｍ以上５３０ｎｍ以下が挙げられ、４３０ｎｍ以上４９０ｎｍ以下であることが好ましく、４５０ｎｍ以上４７５ｎｍ以下であることがより好ましい。蛍光体は、セリウムで賦活されたイットリウム・アルミニウム・ガーネット、ユウロピウム及び／又はクロムで賦活された窒素含有アルミノ珪酸カルシウム、ユウロピウムで賦活されたサイアロン、ユウロピウムで賦活されたシリケート、マンガンで賦活されたフッ化珪酸カリウムなどが挙げられる。封止部材は、シリコーン樹脂、エポキシ樹脂、又はこれらの変性樹脂やハイブリッド樹脂が挙げられる。また、発光装置用リードフレーム又は基板には、発光素子を包囲する包囲体が設けられてもよい。包囲体の母材は、エポキシ樹脂やシリコーン樹脂などの熱硬化性樹脂、ポリアミド樹脂やポリシクロヘキサンテレフタレートなどの熱可塑性樹脂、又はこれらの変性樹脂やハイブリッド樹脂が挙げられる。これらの母材中には、充填剤又は着色顔料として、ガラス、珪酸カルシウム、チタン酸カリウム、酸化チタン、酸化亜鉛、酸化珪素などの粒子又は繊維を含有させてもよい。包囲体は、トランスファ成形や射出成形、滴下（ポッティング）法により形成することができる。
【００１７】
このような発光装置の組み立て工程や実装工程を安定した品質で工業的に行うため、発光装置用のリードフレームや基板には、銀めっきが施される。このような銀めっきには、信頼性の高いダイ・ワイヤーボンディング性、安定したはんだ濡れ性、封止樹脂との高い密着性などの要求のほか、発光装置として高い全光束を得ることが求められる。しかし、従来の銀めっきは、上述のように電子デバイス向けのリードフレーム用の銀めっきとして開発されたものであり、高い全光束の要求を満たすように考慮されたものではなかった。
【００１８】
そこで、発光装置用のリードフレームや基板のめっきに用いるための銀又は銀合金めっき液を鋭意研究したところ、０．１ｇ／Ｌ以上１５ｇ／Ｌ以下のシアン化銀錯体と５０ｇ／Ｌ以上２５０ｇ／Ｌ以下の電気伝導塩を少なくとも含有し、ｐＨが８以上１３．５以下であり、析出効率が０．５％以上５０％以下であるめっき液を用いて、発光装置用のリードフレームや基板に銀又は銀合金のめっきを施すことにより、従来に比べて全光束が飛躍的に向上した発光装置を製造することが可能になることを見出した。
【００１９】
このような効果が得られる詳細なメカニズムは、現状では定かではないが、本実施の形態の銀又は銀合金めっき液を用いると、めっき表面に特異な銀析出粒子が生成するため、近紫外〜可視域で高い反射率が得られ、発光装置として組み立てた後においても、反射率の高い反射膜としての機能を維持することができると推察する。
【００２０】
もちろん、本実施の形態のめっき液により得られる銀又は銀合金めっき膜は、信頼性の高いダイ・ワイヤーボンディング性、安定したはんだ濡れ性、封止樹脂との高い密着性などの従来の性能要求を満たすことができるものである。
【００２１】
本実施の形態の銀又は銀合金めっき液の銀源としては、シアン化銀錯体を用いる。シアン化銀錯体は、水溶液中で安定であり、析出電位が貴であるため、ワイヤーボンディング性の良い緻密な銀又は銀合金めっき膜が得られる。シアン銀錯体としては、工業的な入手のしやすさの観点から、シアン化銀、シアン化銀カリウム、シアン化銀ナトリウムから選ばれる少なくとも１種を含有することが好ましい。
【００２２】
本実施の形態の銀又は銀合金めっき液のシアン化銀錯体の濃度としては、０．１ｇ／Ｌ以上１５ｇ／Ｌ以下が好ましく、２ｇ／Ｌ以上１０ｇ／Ｌ以下がより好ましい。シアン化銀錯体の濃度が０．１ｇ／Ｌ未満では、析出効率が低くなりすぎ、所望のめっき厚を得るために必要なめっき時間が非常に長くなり、経済的でない。一方、シアン化銀錯体の濃度が１５ｇ／Ｌを超えると、析出効率が高くなりすぎ、高い全光束が得られる銀又は銀合金めっき膜が得られなくなる。
【００２３】
本実施の形態の銀又は銀合金めっき液の電気伝導塩は、水溶液で電気伝導性を有するものであれば、特に種類は問わないが、工業的に安定して使用することや経済的に銀又は銀合金めっき液を製造するために、シアン塩、りん酸塩、硝酸塩、クエン酸塩、酒石酸から選ばれる少なくとも１種を含有することが好ましい。その他、可溶性有機酸塩なども好ましい。また、これらの化合物の単独でも２種類以上を混合したものでもよい。シアン塩としては、シアン化カリウムやシアン化ナトリウムなどが挙げられる。りん酸塩としては、りん酸カリウム、りん酸ナトリウム、りん酸アンモニウム、ピロリン酸カリウムなどが挙げられる。硝酸塩としては、硝酸カリウム、硝酸ナトリウム、硝酸アンモニウムなどが挙げられる。クエン酸塩としては、クエン酸カリウム、クエン酸ナトリウム、クエン酸アンモニウムなどが挙げられる。酒石酸としては、酒石酸カリウム、酒石酸ナトリウムなどが挙げられる。
【００２４】
本実施の形態の銀又は銀合金液の電気伝導塩の濃度は、銀又は銀合金めっき液の電気抵抗を適切にするために、５０ｇ／Ｌ以上２５０ｇ／Ｌ以下が好ましい。電気伝導塩の濃度が５０ｇ／Ｌ未満となると、めっき液の電気抵抗が高くなりすぎ、適切な陰極電流密度によるめっき製造ができない。また、電気伝導塩濃度が２５０ｇ／Ｌを超えると、めっき液の粘性が過剰となり、イオン移動度が低下し、適切な陰極電流密度によるめっきができなくなるほか、被めっき物による、いわゆるめっき液の持ち出しが多くなり経済的でない。
【００２５】
本実施の形態の銀又は銀合金めっき液のｐＨは、８以上１３．５以下が好ましい。ｐＨが８未満となると、シアン化銀錯体が不安定となり、不溶性のシアン化銀となりやすい。また、ｐＨが１３．５を超えると、ｐＨを維持するために多量のアルカリが必要となるため経済的でない。なお、ここでいうｐＨは、液温２５℃での測定値とする。
【００２６】
本実施の形態の銀又は銀合金めっき液の析出効率は、０．５％以上５０％以下であることが好ましく、１％以上４０％以下であることがより好ましい。なお、ここでいう析出効率とは、ファラデ−の法則に従い、下記計算式で計算されるものを言う。
【００２７】
析出効率（％）＝１００×｛９６５００×析出重量（グラム）×原子価｝／｛原子量×電流（アンペア）×めっき時間（秒）｝
【００２８】
析出効率が０．５％未満となると、高い全光束が得られる銀又は銀合金めっき膜が得られるが、所望のめっき厚を得るために必要なめっき時間が非常に長くなり、経済的でない。一方、析出効率が５０％を越えると、高い全光束が得られる銀又は銀合金めっき膜が得られなくなる。
【００２９】
本実施の形態の銀合金めっき液としては、シアン化銀錯体のほかに、金、銅、パラジウム、白金、ニッケル、アンチモンなどの可溶性の金属塩を添加したものが挙げられる。
【００３０】
また、本実施の形態の銀又は銀合金めっき液には、銀又は銀合金めっき膜のムラ発生を抑制するために、各種界面活性剤を添加することができる。界面活性剤としては、例えばポリオキシアルキルエ−テル縮合物などのノニオン界面活性剤が挙げられる。
【００３１】
また、本実施の形態の銀又は銀合金めっき液には、ｐＨを安定化させるためのｐＨ緩衝剤を添加することができる。ｐＨ緩衝剤としては、例えばほう酸やメタほう酸カリウム、フタル酸塩などが挙げられる。
【００３２】
また、本実施の形態の銀又は銀合金めっき液には、イオウ化合物、セレン化合物、アンチモン化合物などの光沢剤を添加してもよい。
【００３３】
本実施の形態の銀又は銀合金めっき液は、例えば、被めっき物（本例ではリードフレーム又は基板）を陽極とし、金属銀、金属銀合金、ステンレス、白金族金属又は白金族金属などで被覆されたチタンを陰極としためっき液に浸漬し、電気めっきを行うめっき方法に適用可能である。
【００３４】
本実施の形態の銀又は銀合金めっき液は、マニュアル又は自動エレベーター方式のいわゆるラック式めっき方法、リールツーリール方式であって電気めっき槽がオーバーフロー式のめっき方法、若しくは、電子デバイス向けリードフレームの部分めっきに採用されている噴流式めっき方法のいずれにも対応可能である。
【００３５】
本実施の形態において、銀又は銀合金めっきを行う液温は、めっき装置の流速や攪拌状態によって異なるが、概ね１５℃以上６０℃以下であることが好ましい。液温が１５℃未満になると、高い電流密度によるめっきができず、また夏季にめっき液の冷却を行うエネルギ−ロスが大きくなる。また、液温が６０℃を超えると、めっき液の蒸発が大きくなり、液量の調整が困難となる。
【００３６】
また、本実施の形態において、銀又は銀合金めっきを行う陰極電流密度は、めっき装置の流速や攪拌状態によって異なる。陰極電流密度としては、ラック式めっきやオーバーフロー式めっきでは０．５Ａ／ｄｍ２以上１０Ａ／ｄｍ２以下が好ましく、噴流式めっきでは５Ａ／ｄｍ２以上３０Ａ／ｄｍ２以下が好ましい。陰極電流密度が０．５ｄｍ２未満であると、析出速度が極端に低下するため、経済的でない。また、陰極電流密度が３０Ａ／ｄｍ２を超えると、粗雑なめっき析出となり、高い全光束が得られる銀又は銀合金めっき膜が得られなくなる。
【００３７】
また、本実施の形態において、銀又は銀合金めっきを行うめっき時間は、めっき装置の流速や攪拌状態、液温、陰極電流密度、シアン化銀錯体の濃度によって、適宜調整できるが、３秒以上３分以下が好ましい。めっき時間が３秒未満となると、高い全光束が得られる銀又は銀合金めっき膜が得られなくなる。また、めっき時間が３分を超えても、高い全光束が得られる銀又は銀合金めっき膜が得られなくなる。
【００３８】
また、本実施の形態の銀又は銀合金めっき液は、リードフレームの銀又は銀合金めっきに使用できるが、銀又は銀合金めっきした後のリードフレームを圧延加工などして塑性変形したリードフレームにも適用することができる。
【００３９】
また、本実施の形態は、基体の表面に、電気めっきで、厚さ０．１μｍ以上１０μｍ以下の銀又は銀合金の下地膜を成膜したあと、本実施の形態の銀又は銀合金めっき液を用いて、液温として１５℃以上６０℃以下、陰極電流密度として０．５Ａ／ｄｍ２以上３０Ａ／ｄｍ２以下、めっき時間として３秒間以上３分間以下の条件で、電気めっきを行うことができる。なお、基体としては、銅、銅合金、鉄、鉄合金、アルミニウム、アルミニウム合金、セラミック、樹脂から選ばれる１種が挙げられる。
【００４０】
本実施の形態で得られる銀又は銀合金めっき膜の光沢度は、特に限定されないが、高い全光束を得るために、１．０以上であることが好ましく、１．３以上であることがより好ましい。また、上記下地膜の光沢度が１．０以上であると、より高い全光束が得られやすく、好ましい。ここでいう光沢度とは、リードフレーム業界で広く使用されている光沢度であり、例えばＧＡＭ社製のDensitmeter Model 144や日本電色工業株式会社製の微小面色彩計・反射率計ＶＳＲ４００やデンシトメーター（反射濃度計）ＮＤ−１１で測定される数値である。また、本実施の形態で得られる銀又は銀合金めっき膜の波長４５０ｎｍ以上の光に対する反射率は、９０％以上であることが好ましく、９５％以上であることがより好ましい。なお、銀又は銀合金めっき膜はリードフレーム又は基板の表面にあることが好ましいが、銀又は銀合金めっき層上に透光性の被膜が設けられてもよい。この被膜は、例えば酸化アルミニウム、酸化珪素、窒化アルミニウム、窒化珪素又はこれらの混合物、若しくは各種樹脂で構成することができる。
【実施例】
【００４１】
以下、実施例を挙げて本発明を具体的に説明するが、本発明はこれらの実施例のみに限定されるものではない。
【００４２】
＜実施例１〜２３＞
実施例１〜２３の発光装置は、以下のようにして作製する。リードフレームの材料（基体）としては、株式会社神戸製鋼所製のＫＬＦ１９４（ＣＤＡ  Ｎｏ．Ｃ１９４００、鉄含有率２．３％）銅材の板厚０．１１ｍｍの平板を使用し、株式会社エノモトのＬＥＤ用オープンフレーム  ＦＬＡＳＨ  ＬＥＤ  ６ＰＩＮ  ＯＰ１（外形寸法５０５０）のタイプに型抜きしたものを使用する。まず、これに、アルカリ系の脱脂剤で脱脂処理を施したあと、希硫酸で酸中和し、その後シアン浴により銅めっきを０．５μｍ施す。その後、本発明のめっき液にて銀又は銀合金めっきを行い、清浄な純水で洗浄した後、乾燥し、銀又は銀合金めっき膜を表面に備えるリードフレームを作製する。銀又は銀合金めっきは、全面銀めっき又は全面銀合金めっきとする。このリードフレームを金型内に配置し、成形材料として、ポリフタルアミド樹脂を注入し、硬化させて金型からはずす。そして、樹脂成形後のリードフレーム上にＩｎＧａＮ系の青色発光ダイオード素子を、樹脂の接着剤を介して載置した後、１５０℃で１時間加熱して接合する。その後、発光ダイオード素子の電極と、リードフレームと、を２５μｍ径の金線にて接続する。次に、変性シリコーン樹脂にＹＡＧ蛍光体を２０％の割合で配合したものを、樹脂成形体の開口部に充填し、熱風乾燥機にて硬化させ（硬化条件：１５０℃、４時間）、封止する。その後、個別の発光装置として切断する。
【００４３】
＜比較例１，２＞
比較例１及び２の発光装置は、従来の銀めっき液を使用すること以外、実施例１〜２３の発光装置と同様にして作製する。
【００４４】
＜評価１＞
以上のようにして得られた実施例１〜２３及び比較例１，２の発光装置における全光束Φｖ（ｌｍ）を積分式全光束測定装置にて測定する。表1に、各実施例及び比較例における、銀又は銀合金めっき液及び銀又は銀合金めっき条件と、発光装置の全光束Φｖ（ｌｍ）と、を示す。
【００４５】
【表１】
2015124427.tif 000002
【００４６】
＜実施例２４〜４６＞
実施例２４〜４６の発光装置は、以下のようにして作製する。リードフレームの材料（基体）としては、株式会社神戸製鋼所製のＫＬＦ１９４（ＣＤＡ  Ｎｏ．Ｃ１９４００、鉄含有率２．３％）銅材の板厚０．１１ｍｍの平板を使用し、株式会社エノモトのＬＥＤ用オープンフレーム  ＦＬＡＳＨ  ＬＥＤ  ６ＰＩＮ  ＯＰ１（外形寸法５０５０）のタイプに型抜きしたものを使用する。まず、これに、アルカリ系の脱脂剤で脱脂処理を施したあと、希硫酸で酸中和し、その後シアン浴により銅めっきを０．５μｍ施す。その後、銀めっき液として、シアン化銀カリウム＝７０ｇ／Ｌ、シアン化カリウム＝１００ｇ／Ｌ、シアン化セレンカリウム＝２ｐｐｍを用いて、液温２５℃、電流密度３Ａ／ｄｍ２で２分間めっき行い、約３μｍの光沢度１．５の銀めっきの下地膜を得る。その後、本発明のめっき液にて銀又は銀合金めっきを行い、清浄な純水で洗浄した後、乾燥し、銀又は銀合金めっき膜を表面に備えるリードフレームを作製する。銀又は銀合金めっきは、全面銀めっき又は全面銀合金めっきとする。このリードフレームを金型内に配置し、成形材料として、ポリフタルアミド樹脂を注入し、硬化させて金型からはずす。そして、樹脂成形後のリードフレーム上にＩｎＧａＮ系の青色発光ダイオード素子を、樹脂の接着剤を介して載置した後、１５０℃で１時間加熱して接合する。その後、発光ダイオード素子の電極と、リードフレームと、を２５μｍ径の金線にて接続する。次に、変性シリコーン樹脂にＹＡＧ蛍光体を２０％の割合で配合したものを、樹脂成形体の開口部に充填し、熱風乾燥機にて硬化させ（硬化条件：１５０℃、４時間）、封止する。その後、個別の発光装置として切断する。
【００４７】
＜比較例３，４＞
比較例３及び４の発光装置は、従来の銀めっき液を使用すること以外、実施例２４〜４６の発光装置と同様にして作製する。
【００４８】
＜評価２＞
以上のようにして得られた実施例１〜２３及び比較例１，２の発光装置における全光束Φｖ（ｌｍ）を積分式全光束測定装置にて測定する。以下、各実施例及び比較例における、銀又は銀合金めっき液及び銀又は銀合金めっき条件と、発光装置の全光束Φｖ（ｌｍ）と、を表２に示す。
【００４９】
【表２】
2015124427.tif 000003
【００５０】
表１に示すとおり、比較例１及び２に比べて、実施例１〜２３の全光束値は、６〜１０％程度高くなっている。また、表２に示すとおり、比較例３及び４に比べて、実施例２４〜４６の全光束値は、１０〜１５％程度高くなっている。
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
発光装置用リードフレーム又は基板のめっきに用いられる、銀又は銀合金めっき液であって、
０．１ｇ／Ｌ以上１５ｇ／Ｌ以下のシアン化銀錯体と５０ｇ／Ｌ以上２５０ｇ／Ｌ以下の電気伝導塩を少なくとも含有し、ｐＨが８以上１３．５以下であり、析出効率が０．５％以上５０％以下であるめっき液。
【請求項２】
前記シアン化銀錯体として、シアン化銀、シアン化銀カリウム、シアン化銀ナトリウムから選ばれる少なくとも１種を含有する請求項１に記載のめっき液。
【請求項３】
前記電気伝導塩として、シアン塩、りん酸塩、硝酸塩、クエン酸塩、酒石酸塩から選ばれる少なくとも１種を含有する請求項１又は２に記載のめっき液。
【請求項４】
請求項１乃至３のいずれか一項に記載のめっき液でめっきされた光沢度１．０以上の銀又は銀合金めっき膜を表面に備える発光装置用リードフレーム又は基板。
【請求項５】
前記銀又は銀合金めっき膜は、波長４５０ｎｍ以上の光に対する反射率が９０％以上である請求項４に記載の発光装置用リードフレーム又は基板。
【請求項６】
請求項１乃至３のいずれか一項に記載のめっき液でめっきされた波長４５０ｎｍ以上の光に対する反射率が９０％以上の銀又は銀合金めっき膜を表面に備える発光装置用リードフレーム又は基板。
【請求項７】
請求項４乃至６のいずれか一項に記載の発光装置用リードフレーム又は基板と、前記リードフレーム又は基板に載置された発光素子と、を備える発光装置。
【請求項８】
基体の表面に、電気めっきで厚さ０．１μｍ以上１０μｍ以下の銀又は銀合金の下地膜を成膜したあと、請求項１乃至３のいずれか一項に記載のめっき液を用いて、液温として１５℃以上６０℃以下、陰極電流密度として０．５Ａ／ｄｍ２以上３０Ａ／ｄｍ２以下、めっき時間として３秒間以上３分間以下の条件で、電気めっきを行う工程を含む発光装置用リードフレーム又は基板の製造方法。
【請求項９】
前記下地膜の光沢度が１．０以上である請求項８に記載の発光装置用リードフレーム又は基板の製造方法。